(57)【要約】【課題】漆喰層を印刷層として有する印刷用シートについて、インクジェットによる印刷が行われ、漆喰層に印刷像が形成されている印刷シートを有効に保管することが可能な保管袋を提供する。【解決手段】漆喰層に印刷像が形成されている漆喰印刷シートを保管するために使用される保管袋１であって、炭酸ガス透過度が５，０００cm３／m２・24hrs・1atm以上、好ましくは１０，０００cm３／m２・24hrs・1atm以上の範囲にあるフィルム乃至シートから形成されていることを特徴とする。【選択図】  図１
2014227192.tif 000002
【特許請求の範囲】
【請求項１】
漆喰層に印刷像が形成されている漆喰印刷シートを保管するために使用される保管袋であって、炭酸ガス透過度が５，０００cm３／m２・24hrs・1atm以上の範囲にあるフィルム乃至シートから形成されていることを特徴とする漆喰印刷シート用保管袋。
【請求項２】
前記フィルム乃至シートがポリオレフィン製である請求項１に記載の漆喰印刷シート用保管袋。
【請求項３】
漆喰層に印刷像が形成されている漆喰印刷シートを保管するための方法であって、炭酸ガス透過度が５，０００cm３／m２・24hrs・1atm以上の範囲にあるフィルム乃至シートから形成されている漆喰印刷シート用保管袋で保管することを特徴とする上記保管方法。
【発明の詳細な説明】
【技術分野】
【０００１】
本発明は、漆喰層を印刷面とする漆喰印刷用シートについて、印刷が施された印刷シートの保管袋に関するものである。
【背景技術】
【０００２】
パーソナルコンピュータやデジタルカメラの一般家庭への普及に伴い、鮮明なフルカラーの画像をプリントすることが可能なインクジェットプリンタが、価格が安価なこともあって、広く使用されている。
【０００３】
ところで、上記のようなプリンタに使用される印刷用紙は、インクジェットプリンタ以外のレーザプリンタなどに使用されるものも含めて、いずれも得られる画像は、写真のようなフラットな画像であり、絵画調の深みのある画像を形成し得るものはなかった。
【０００４】
このような観点から漆喰層を印刷層として有する印刷用シートが提案され、特許されている（特許文献１）。
【０００５】
この印刷用シートは、紙等の基材シートの表面に、消石灰（水酸化カルシウム）と水との混練物を塗布して漆喰層を形成したものであり、印刷を施す印刷層として、この漆喰層が機能するものである。即ち、漆喰は、消石灰（水酸化カルシウム）が大気中の炭酸ガスと反応して炭酸カルシウムとなったものであるが、この消石灰が完全に炭酸化して炭酸カルシウムとなる前の段階でインクジェット印刷を施すと、完全に炭酸化する前の漆喰層に印刷インクが浸透し、さらなる炭酸化によって炭酸カルシウム粒子間に印刷インク中の顔料或いは染料といった色材成分が固定され、凹凸感があり深みのある画像が形成されるというものである。また、印刷が施された後、炭酸化がさらに進行して完結した状態では、紫外線等の劣化要因から色材成分を保護し、色あせなどが防止されるという利点もある。
【先行技術文献】
【特許文献】
【０００６】
【特許文献１】特許５０３９７０１
【発明の概要】
【発明が解決しようとする課題】
【０００７】
しかしながら、上記のような完全に炭酸化する前の漆喰層を有する印刷用シートは、開発されて間もないものであるため、予想外の問題が生じている。
【０００８】
例えば、この印刷用シートの漆喰層への印刷は、通常インクジェット印刷により行われるが、かかる印刷は、漆喰層が完全に炭酸化する前、具体的には、漆喰層の形成に使用される水酸化カルシウムの炭酸化率が８０％程度のときにインクジェット印刷により行われる。炭酸化が過度に進み過ぎると、印刷層として機能する漆喰層の表面が緻密化され、印刷インクの浸透性が低下してしまい、画像のにじみや斑が生じ、精細で美しい画像を得ることが困難になる。一方、炭酸化が進行していない状態では、印刷時に漆喰層表面が緻密化されていないため、印刷層表面の破損が容易に生じてしまう。このことから理解されるように、印刷前では、漆喰層の炭酸化を抑制し、印刷面を保護するために、この印刷用シートは、非通気性のフィルムで包装して保存され、この状態で販売されることとなる。
【０００９】
しかるに、このような漆喰層を有する印刷用シートに印刷が施された印刷シートの保管に関しては、従来、全く考慮されていなかったのが現状である。即ち、インクジェット印刷により漆喰層に印刷像が形成された段階では、水酸化カルシウムが完全に炭酸化されていないため、漆喰層の表面が緻密性を欠き、機械的強度の低いものとなっている。この結果、印刷後、漆喰層がほぼ完全に炭酸化するまでの間に、摩擦等により印刷像が形成されている漆喰層の破損などを生じてしまうという問題があった。
【００１０】
従って本発明の目的は、漆喰層を印刷層として有する印刷用シートについて、インクジェットによる印刷が行われ、漆喰層に印刷像が形成されている印刷シートを有効に保管することが可能な保管袋を提供することにある。
【課題を解決するための手段】
【００１１】
本発明によれば、漆喰層に印刷像が形成されている漆喰印刷シートを保管するために使用される保管袋であって、炭酸ガス透過度が５，０００cm３／m２・24hrs・1atm以上の範囲にあるフィルム乃至シートから形成されていることを特徴とする漆喰印刷シート用保管袋及び該保管袋を用いた保管方法が提供される。
【００１２】
本発明の保管袋及び保管方法においては、
（１）前記フィルム乃至シートがポリオレフィン製であること、
が好ましい。
【発明の効果】
【００１３】
本発明の保管袋及び保管方法においては、これを形成するフィルム乃至シートの炭酸ガス透過度が５，０００cm３／m２・24hrs・1atm以上であり、炭酸ガスに対して大きな透過性を示す。この結果、この袋に印刷された漆喰印刷シートを収容して保管しておけば、漆喰層の炭酸化もスムーズに進行し、印刷像が形成されている漆喰層が完全に炭酸化するまでの間の印刷面の破損を有効に防止することができる。
【図面の簡単な説明】
【００１４】
【図１】本発明の漆喰印刷シート用保管袋の代表的な形態を示す斜視図である。
【発明を実施するための形態】
【００１５】
図１を参照して、本発明の漆喰印刷シート用保管袋（全体として１で示す）は、互いに対面するように配置されたフィルム乃至シートを袋状に貼り合せることにより形成されたものであり、その上部には、インクジェット印刷が施された漆喰印刷シートを挿入するための開口３を有している。
【００１６】
尚、インクジェット印刷が施される漆喰印刷シートは、前述した特許文献１に開示されているとおりのものである。
【００１７】
また、互いに対面するフィルム乃至シートの一方には、開口３よりも上方に延びている折り返し部５が形成されている。この折り返し部３には、適宜、それ自体公知の粘着剤（例えば（メタ）アクリル系樹脂など）の塗布により粘着層７が形成されており、この粘着層７には、必要によりシリコンペーパーなどの離型紙（図示せず）が貼着されている。即ち、開口３から印刷が施された漆喰印刷シートを挿入し、該シートを袋内に収容した後、離型紙を剥がした後、開口３を閉じるように折り返し部５を折り返し、粘着層７により、折り返し部５を他方のフィルム乃至シートの表面に貼り付け、この状態で漆喰印刷シートが保管されることとなる。
【００１８】
尚、フィルム乃至シートの袋状の形態への貼り合せは、例えば２枚のフィルム乃至シートを用いた場合には、適当な接着剤やヒートシールなどによる３方シールによって図１における側縁１ａ，１ａ及び底縁１ｂを接着乃至溶着すればよく、一枚のフィルム乃至シートを用いる場合には、これを底縁１ｂで折り曲げて、側縁１ａ，１ａを２方シールにより接着乃至溶着すればよい。
【００１９】
本発明においては、上記の保管袋１の作製に用いるフィルム乃至シートの炭酸ガス透過度が５，０００cm３／m２・24hrs・1atm以上であり、特に１０，０００cm３／m２・24hrs・1atm以上のものを用いることが好ましい。これにより、袋内に大気中の炭酸ガスが、完全に炭酸化していない漆喰層の炭酸化がある程度の速度で進行し程度に流入し、比較的短時間（通常、１０日〜１５日間程度）で炭酸化して硬化し、高い機械的強度を示すようになる。例えば、インクジェット印刷が施されていない漆喰印刷用シートは、炭酸化を抑制することが必要であり、炭酸ガスを透過しないフィルムを用いて包装することが必要であるが、本発明では、炭酸ガスを透過し易いものを用いる点で、このようなフィルムと大きく異なっている。本発明における炭酸ガス透過度はＪＩＳ  Ｋ  ７１２６−１に準拠した差圧法によるものである。
【００２０】
尚、用いるフィルム乃至シートの炭酸ガス透過度の上限は特に制限されるものではないが、過度に大きいと、フィルム乃至シートの強度等が損なわれるだけであり、格別のメリットはない。従って、このフィルム乃至シートの材質にもよるが、一般的には、この炭酸ガス透過度は１００，０００cm３／m２・24hrs・1atm以下であるのがよい。
【００２１】
また、保管袋１の作製に用いる上記のフィルム乃至シートは、炭酸ガス透過度が上記範囲内にある限り、特に制限されず、任意のプラスチックや紙等により形成されていてよく、また、延伸されていてもよいし、未延伸であってもよい。ただ、かかるフィルム乃至シートは、袋１内に収容された印刷シートを視認できるという点で透明であることが望ましく、さらに、柔軟で平滑であることが、収納時に印刷シートの漆喰層を損傷させないという点で好適である。従って、このような観点から、ポリオレフィン樹脂、特にポリエチレンやポリプロピレンにより形成されたフィルム乃至シートを用いて保管袋１を形成することが望ましく、さらに、ポリオレフィン樹脂製の袋１では、印刷像を形成するインクジェットインクが付着したりするという不都合を防止できるという利点もある。
【００２２】
尚、炭酸ガス透過度は、フィルム乃至シートの材質に応じて、厚みを調整することにより目的とする範囲内とすることができる。例えば延伸されたものでは炭酸ガス透過度は未延伸のものに比して高い。従って、延伸されたフィルム乃至シートでは厚みを薄くし、未延伸ものでは比較的厚くすることができる。
【００２３】
上述した本発明の保管袋１において、これに収容された印刷シートの漆喰層が完全に炭酸化された後は、折り返し部５を引き剥がして開口３から収容されている印刷シートを取り出し、漆喰層に形成された印刷像が鑑賞されることとなるが、この袋１が透明である時は、完全に炭酸化したときにもそのまま保管され、この状態のまま鑑賞することもできる。また、一旦、取り出した後、再び、この袋１内に保管しておくことも勿論可能である。
【００２４】
本発明の保管袋１によれば、印刷像が形成された後から漆喰層が完全に炭酸化するまでの間での漆喰層の損傷を有効に抑制でき、印刷像を良好に保持することができる。
【実施例】
【００２５】
本発明の優れた効果を、次の実験例で説明する。なお、以下に、実験例で用いた各試験方法および材料を示す。
【００２６】
炭酸ガス透過度
ＪＩＳ  Ｋ  ７１２６−１に準拠した差圧法によるガス透過率測定装置「ＧＴＭＥ  ２５１０」（島津製作所製）を用いて測定を行った。
【００２７】
漆喰層の炭酸化率
強熱減量法により、漆喰層中の水酸化カルシウムおよび炭酸カルシウムを定量し、水酸化カルシウムの炭酸カルシウムへの変化率を炭酸化率として算出した。
【００２８】
漆喰印刷用シート；
特許第５０３９７０１号（特許文献１）の製造例１で作製されたもの。
【００２９】
基材シート：炭カル紙
漆喰層：水酸化カルシウム含有量６０重量％、厚み１００μｍ
炭酸化率  ７５％
漆喰面の表面硬度
ＪＩＳ  Ｋ  ５６００−５−４に準拠した鉛筆引っかき硬度試験機「Ｎｏ．５３３−Ｓ」（安田精機製作所製）を用いて測定を行った。
【００３０】
＜実施例１＞
表１に示す材質および厚さのポリオレフィンフイルムを用いて、ヒートシール加工し、保管袋１と同様な形態の縦３５０ｍｍ、横２３０ｍｍの保管袋を作製した。
次に、漆喰印刷用シートを用い、インクジェットプリンタ（エプソン製、型式：ＰＸ−５６００、顔料が分散された水性インク使用）によりイエローを印刷した２１０ｍｍ×３００ｍｍの大きさの試験体を用意した。印刷直後の表面硬度は、４Ｂであった。
【００３１】
この試験体を保管袋に入れて、１５日後の炭酸化率と表面硬度を測定した。その結果を表１に示す。
【００３２】
＜比較例１＞
表２に示す材質および厚さのフイルムを用いた以外は、実施例と同様の操作を行い、１５日後の炭酸化率と表面硬度を測定した。その結果を表１に示す。
【００３３】
【表１】
2014227192.tif 000003
【符号の説明】
【００３４】
１：保管用袋
３：開口
５：折り返し部
【図１】
2014227192.tif 000004